(57)【要約】【課題】紫外線遮断効果を高めた化粧料基剤を提供する。【解決手段】コラーゲン及び、天蚕繭又は天蚕糸を化粧料基剤に含有させることにより、上記課題の解決を図る。前記コラーゲンは、化学合成されたコラーゲンであってもよく、前記天蚕繭又は天蚕糸は、粉砕された粒子であってもよい。【選択図】なし【特許請求の範囲】
【請求項１】
コラーゲン及び、天蚕繭又は天蚕糸を含有することを特徴とする化粧料基剤。
【請求項２】
前記コラーゲンは、化学合成されたコラーゲンであることを特徴とする請求項１記載の化粧料基剤。
【請求項３】
前記化学合成されたコラーゲンは、下記式（１）で表される化学合成されたポリペプチドであって、分子量が２×１０４〜９００×１０４の範囲にピークを示すことを特徴とする請求項２記載の化粧料基剤。ただし、ｎ＝１〜４０の整数を表す。
−(Ｐｒｏ−Ｈｙｐ−Ｇｌｙ)ｎ−    （１）
【請求項４】
前記コラーゲンは０．１〜０．５質量％、前記天蚕繭又は天蚕糸は０．５〜１．０質量％含有していることを特徴とする請求項1〜３のいずれか１項に記載の化粧料基剤。
【請求項５】
前記天蚕繭又は天蚕糸は、粉砕された粒子であることを特徴とする請求項1〜４のいずれか１項に記載の化粧料基剤。
【請求項６】
前記化粧料基剤は、溶媒可溶性で区分されるところの油性基剤又は水性基剤である請求項１〜５のいずれか１項に記載の化粧料基剤。
【請求項７】
毛髪化粧料を含む請求項１〜６のいずれか１項に記載の化粧料基剤。
【発明の詳細な説明】
【技術分野】
【０００１】
本発明は、コラーゲン及び、天蚕繭又は天蚕糸を含有し、紫外線遮断効果を高めた化粧量基剤に関する。
【背景技術】
【０００２】
例えば毛髪や皮膚は、外部環境に晒されていることが多いため、紫外線、乾燥、熱等によりダメージを受けやすい。様々な環境因子の中でも、特に紫外線は活性酸素等を発生させるため、紫外線から毛髪や皮膚を保護することは、非常に重要である。
紫外線の遮断効果がある素材の一つとして天蚕糸が知られている。従来、主に衣料用繊維に利用されてきた天蚕糸は、吸湿、保湿、紫外線（ＵＶ）遮断効果などの優れた機能性のため、その抽出物を抽出し、化粧品等としても利用されてきている。例えば、特許文献１、２等が開示されている。
【０００３】
特許文献１記載の発明は、天蚕由来の絹セリシンの取得方法と化粧水等に関する発明である。
【０００４】
特許文献２記載の発明は、家蚕又は天蚕絹タンパク由来の原料機能性ポリペプチド組成物、その製造法及びそのスキンケア用素材としての医薬品、医薬部外品、化粧品、食品等に関する発明である。
【０００５】
この様に、天蚕繭又は天蚕糸単独における化粧品等に対しての効果は研究されてきたが、毛髪に対してどのような影響があるかはほとんど知られていない。また、天蚕繭又は天蚕糸と組み合わせて紫外線遮断効果が相乗的に高まる物質はまだ発見されていない。
【０００６】
また、天蚕繭又は天蚕糸は非常に高価なため、この使用量を抑えつつ所望の紫外線遮断効果を発揮することは、コストダウンの観点から重要である。
【先行技術文献】
【特許文献】
【０００７】
【特許文献１】特開２００８−２０８１２３号公報
【特許文献２】特許３９０６９２７号公報
【発明の概要】
【発明が解決しようとする課題】
【０００８】
本発明の目的は、天蚕繭又は天蚕糸を含み、毛髪化粧料に限らず、基礎化粧料や仕上げ化粧料等に好適に使用できる紫外線遮断効果を高めた化粧料基剤を提供することにある。さらに、天蚕繭又は天蚕糸の使用量を抑えても紫外線遮断効果が発揮できる化粧料基剤を提供することにある。
【課題を解決するための手段】
【０００９】
本発明の化粧料基剤は、コラーゲン及び、天蚕繭又は天蚕糸を含有することを特徴とする。
【００１０】
本発明の化粧料基剤は、前記コラーゲンが化学合成されたコラーゲンであってもよい。
【００１１】
さらに、本発明の化粧料基剤は、前記化学合成されたコラーゲンが、下記式（１）で表される化学合成されたポリペプチドであって、分子量が２×１０４〜９００×１０４の範囲にピークを示すものであってもよい。ただし、ｎ＝１〜４０の整数を表す。
−(Ｐｒｏ−Ｈｙｐ−Ｇｌｙ)ｎ−    （１）
【００１２】
本発明の化粧料基剤は、前記コラーゲンは０．１〜０．５質量％、前記天蚕繭又は天蚕糸は０．５〜１．０質量％含有していてもよい。
【００１３】
本発明の化粧料基剤は、前記天蚕繭又は天蚕糸は、粉砕された粒子であってもよい。
また、本発明の化粧料基剤は、前記化粧料基剤が、溶媒可溶性で区分されるところのクリーム等に使用する油性基剤または、ローション等に使用する水性基剤であってもよい。
また化粧料基剤を毛髪化粧料に適用した場合、化粧料基剤を例えばヘアリンス、ヘアコンディショナー、ヘアトリートメント、ヘアシャンプー、又はリンスインシャンプーに適用してもよい。
【００１４】
また、本発明の化粧料基剤は、油性または水性の性質を持つ基剤に、スラリー性状とするためにタルク等の粉体または、ポリマー等の粉体を含有させてもよい。
【発明の効果】
【００１５】
本発明によれば、紫外線遮断効果を向上させることができるため、基礎化粧料または仕上げ化粧料を塗布、あるいは組み合わせて塗布することにより、紫外線から肌や毛髪等を保護することができる。また、コラーゲンを使用するため、天蚕繭又は天蚕糸の使用量を抑え、コストダウンを図ることができる。
【図面の簡単な説明】
【００１６】
【図１】天蚕繭０．５質量％を含有したシャンプー及び天蚕繭０．５質量％を含有したトリートメント剤を塗布した毛髪と、水のみを塗布した毛髪におけるＥＳＲ法の測定結果である。
【図２】コラーゲン０．５質量％を含有したシャンプー及びコラーゲン０．５質量％を含有したトリートメント剤を塗布した毛髪と、水のみを塗布した毛髪におけるＥＳＲ法の測定結果である。
【図３】天蚕繭１．０質量％、コラーゲン０．５質量％を含有したシャンプー及び天蚕繭１．０質量％、コラーゲン０．５質量％を含有したトリートメント剤を塗布した毛髪と、水のみを塗布した毛髪におけるＥＳＲ法の測定結果である。
【図４】天蚕繭０．５質量％、コラーゲン０．１質量％を含有したシャンプー及び天蚕繭０．５質量％、コラーゲン０．１質量％を含有したトリートメント剤を塗布した毛髪と、水のみを塗布した毛髪におけるＥＳＲ法の測定結果である。
【図５】天蚕繭０．５質量％を含有した油性基剤を塗布した皮膚と、油性基剤のみ塗布した皮膚におけるＥＳＲ法の測定結果である。
【図６】コラーゲン０．５質量％を含有した油性基剤を塗布した皮膚と、油性基剤のみを塗布した皮膚におけるＥＳＲ法の測定結果である。
【図７】天蚕繭１．０質量％、コラーゲン０．５質量％を含有した油性基剤を塗布した皮膚と、油性基剤をのみ塗布した皮膚におけるＥＳＲ法の測定結果である。
【図８】天蚕繭０．５質量％、コラーゲン０．１質量％を含有した油性基剤を塗布した皮膚と、油性基剤のみを塗布した皮膚におけるＥＳＲ法の測定結果である。
【図９】天蚕繭０．５質量％を含有した水性基剤を塗布した皮膚と、水性基剤のみを塗布した皮膚におけるＥＳＲ法の測定結果である。
【図１０】コラーゲン０．５質量％を含有した水性基剤を塗布した皮膚と、水性基剤のみを塗布した皮膚におけるＥＳＲ法の測定結果である。
【図１１】天蚕繭１．０質量％、コラーゲン０．５質量％を含有した水性基剤を塗布した皮膚と、水性基剤のみを塗布した皮膚におけるＥＳＲ法の測定結果である。
【図１２】天蚕繭０．５質量％、コラーゲン０．１質量％を含有した水性基剤を塗布した皮膚と、水性基剤のみを塗布した皮膚におけるＥＳＲ法の測定結果である。
【発明を実施するための形態】
【００１７】
本発明に用いるコラーゲンについて説明する。コラーゲンは、ポリペプチドの一種であり、真皮、靭帯、腱、骨、軟骨等や、多細胞動物の細胞外基質の主成分等である。コラーゲンのペプチド鎖を構成するアミノ酸残基は、グリシンが３残基ごとに繰り返す一次構造（−［グリシン］−［アミノ酸Ｘ］−［アミノ酸Ｙ］−）を有する。
【００１８】
また、本発明に用いるコラーゲンは、化学合成されたコラーゲンであってもよい。化学合成されたコラーゲンとしては特に限定されるものではない。なお、本発明において、コラーゲンとは、特許公報に記載されている「コラーゲン様」物質をも含むものである。
【００１９】
さらに、化学合成されたコラーゲンは、下記式（１）で表される化学合成されたポリペプチドであって、分子量が２×１０４〜９００×１０４の範囲にピークを示すものが好ましい。ただし、ｎは１〜４０の整数を、Ｐｒｏはプロリン、Ｈｙｐはヒドロキシプロリン、Ｇｌｙはグリシンを表す。
−(Ｐｒｏ−Ｈｙｐ−Ｇｌｙ)ｎ−    （１）
これらの化学合成されたコラーゲンは、材料成分としての熱安定性や製造供給上の品質安定性に優れている等の特徴がある。なお、前記式（１）で表される化合物はポリ(トリペプチド−６)と呼ばれる。
【００２０】
次に、本発明に用いる天蚕繭を作る天蚕について説明する。天蚕は、我が国在来の代表的な野蚕で、クタギ、コナラ、カシワ、シラカシ等の葉を食物として全国の山野に生息しているが、一部の地方では飼育もなされており、中でも長野県安曇野市、旧南安雲郡穂高町の有明地方は天明（西暦1781年〜1789年）の昔から天蚕の飼育が連綿と続けられて地域として著名である。
【００２１】
天蚕は、昆虫綱、麟翅目、カイコガ上科、ヤマ繭ガ科、に属し、学名はAntheraea yamamai Guerin-Menevilleである。１化性で、卵―幼虫―蛹―成虫の完全変態をし、卵の状態で越冬する。松本地方の自然条件下で４月下旬〜５月上旬頃に孵化してきた幼虫は50〜60日間かかって盛んに食葉しながら、４回の脱皮と５つの齢期を経過して熟蚕となり繭を作る。営繭を始めてから７〜８日で化蛹し、８月上旬頃より羽化するものが現れ、交尾して食樹の小枝に産卵する。屋内で環境条件を調節して飼育すると、屋外での場合より経過はかなり早まり、死ぬものが少なくなり、繭質も良好になる。繭１粒から長さで600〜700m程度、1,000粒から重さで250〜300g程度の糸が得られる。
【００２２】
天蚕の製糸は以下の工程で行うことができる。
（１）殺蛹：天蚕繭は羽化するまで約４０日あるが、生繭で繰り糸する以外は、燻蒸等により蛹を殺す。
（２）貯蔵：風通しのよいところでカビの発生を防ぎながら保管する。
（３）選繭：不良の繭を選除する。
（４）煮繭：繭糸を膠着させているセリシンを軟和させるため、ある程度時間をかけて繭を煮熱する。
（５）繰り糸：座繰り機等を用いて、鍋の湯で煮繭しながら糸口を求め、５〜７粒の繭の糸を抱合し１本の糸にする。天蚕繭の場合は、繭の構造から外装部を一皮手でめくって糸口を見つける。
（６）揚げ返し：小枠に巻き取られた天蚕糸は、大幅に巻き替える。
（７）仕上げ：大枠からはずして２つ折りにして結束する。
【００２３】
本発明の化粧料基剤は、天蚕繭又は天蚕糸を含有するが、それらは粉砕機等で粉砕した粒子であることが好ましい。その他にも、天蚕繭又は天蚕糸の抽出物を配合することも可能である（特許文献１等）。
【００２４】
本発明の化粧料基剤は、コラーゲンは０．１〜０．５質量％、天蚕繭又は天蚕糸は０．５〜１．０質量％含有していることが好ましい。化粧料基剤にコラーゲン０．５質量％以上、天蚕繭又は天蚕糸１．０質量％以上含有している場合、コラーゲン０．５質量％、天蚕繭又は天蚕糸１．０質量％の含有時と比べて紫外線遮断効果に著しい差異は確認できない。そのため、天蚕繭又は天蚕糸の材料コストを考慮すると、これらの含有量より少なく配合することが好ましい。また、化粧料基剤がコラーゲン０．１質量％未満、天蚕繭又は天蚕糸０．５質量％未満の含有量である場合、コラーゲン０．１質量％、天蚕繭又は天蚕糸０．５質量％の含有時と比べて紫外線遮断効果が低下する。そのため、紫外線遮断効果を考慮すると、これらの含有量より多く配合することが好ましい。
【００２５】
本発明に係る化粧料基剤は、例えば、ローション、乳液等のベースとなる水性基剤(精製水、エチルアルコール、グリコール等)、または、ジェル、クリーム、オイル等のベースとなる油性基剤、(脂肪酸、エステル、油脂、蝋等)またはその両方が混合された基剤であってもよい。中でも毛髪化粧料の場合、ヘアリンス、ヘアコンディショナー、ヘアトリートメント、ヘアシャンプー、又はリンスインシャンプー等の形態をとることができる。いずれにおいても、本発明の目的を達することができる。
【実施例】
【００２６】
次に実施例を示す。この発明は下記実施例の記載に拘束されるものではない。
（試験方法）
紫外線照射による毛髪の損傷軽減効果をＥＳＲ法（Electron Spin Resonance：電子スピン共鳴法）により調べた。毛髪検体としては、日本人の黒髪（年齢３０代、女性）を使用し、毛髪検体に以下の液体を塗布した。
（１）水
（２）天蚕繭０．５質量％を含有したシャンプー及び天蚕繭０．５質量％を含有したトリートメント剤
（３）コラーゲン０．５質量％を含有したシャンプー及びコラーゲン０．５質量％を含有したトリートメント剤
（４）天蚕繭１．０質量％、コラーゲン０．５質量％を含有したシャンプー及び天蚕繭１．０質量％、コラーゲン０．５質量％を含有したトリートメント剤
（５）天蚕繭０．５質量％、コラーゲン０．１質量％を含有したシャンプー及び天蚕繭０．５質量％、コラーゲン０．１質量％を含有したトリートメント剤
なお、いずれのシャンプー、トリートメント剤も同一の組成であり、同一の容量としている。コラーゲンについては、化学合成されたコラーゲンであるポリ(トリペプチド−６)を使用した。天蚕繭については、粉砕機により粉砕された天蚕繭の粒子を使用した。
前記の液体の塗布後、キセノンランプ（ウシオ電機株式会社  Optical Module X  0.5kw）を用いて、ＵＶ光源にて１２０分間紫外線照射を行った。毛髪の損傷軽減効果を調べるために、Ｘ−バンドＥＳＲ装置（日本電子株式会社  JES-RE3X  磁場変調：100kHz）を用いて毛髪のラジカル測定を行った。ラジカル測定は、１２０分間紫外線照射を行っている間、及び紫外線照射後３００分間行った。なお、測定時の温度は２５度である。
【００２７】
また紫外線照射による皮膚の損傷軽減効果をＥＳＲ法(Electron Spin Resonance：電子スピン共鳴法)により調べた。皮膚検体としては、研究用試薬用にメラノサイト含有ヒト３次元培養表皮モデルとして市販されている株式会社ジャパン・ティッシュ・エンジニアリング製のLabCyte  MELANO-MODELを２週間培養してメラニンを生成させ、皮膚検体に以下のスラリーまたは懸濁液を塗布した。
（１）油性または水性の化粧料基剤
（２）天産繭０．５質量％を含有した化粧料基剤
（３）コラーゲン０．５質量％を含有した化粧料基剤
（４）天産繭１．０質量％、コラーゲン０．５質量％を含有した化粧料基剤
（５）天産繭０．５質量％、コラーゲン０．１質量％を含有した化粧料基剤
なお、油性の化粧料基剤はエチルヘキサン酸アルキル(C14、16、18)と安息香酸アルキル(C12-15)、タルク、クロスポリマーの混合物である。コラーゲンについては、化学合成されたコラーゲンであるポリ(トリペプチド−６)を使用した。天産繭については、粉砕機により粉砕された天蚕繭の粒子を使用した。
水性の化粧品基剤は精製水、エチルアルコール、１，３-ブチレングリコール（ＢＧ）の混合溶液である。天蚕繭粒子は溶媒には溶解しないため、超音波により一様に分散させた。したがって、油性の化粧料基剤はスラリー、水性の化粧料基剤は懸濁液の性状である。
前記のスラリーまたは懸濁液を塗布後、キセノンランプ(ウシオ電機株式会社  Optical Module X 0.5kw)を用いて、ＵＶ光源にて１２０分間紫外線照射を行った。皮膚の損傷軽減効果を調べるために、Ｘ−バンドＥＳＲ装置（日本電子株式会社  JES-RE3X 磁場変調：100kHz）を用いて皮膚のラジカル測定を行った。ラジカル測定は１２０分間紫外線照射を行っている間、および紫外線照射後３００分間行った。なお、測定時の温度は２５℃である。
【００２８】
ここで、ＥＳＲ法とは、不対電子を有するラジカル種（活性酸素、遷移金属、有機ラジカル等）を選択的に高感度検出する計測法である。
本試験では、紫外線照射による毛髪又は皮膚の損傷度は、メラニンラジカルの生成量と相関があるものとして、得られたＥＳＲスペクトルをシミュレーションし、そこからメラニンラジカルのＥＳＲ信号強度を抽出して比較した。なお、「シミュレーション」とは観測されたＥＳＲスペクトルを解析し、解析したＥＳＲパラメータを確定するためのものをいう。
【００２９】
（試験結果１）
図１は、天蚕繭０．５質量％を含有したシャンプー及び天蚕繭０．５質量％を含有したトリートメント剤を塗布した毛髪と、水のみを塗布した毛髪におけるＥＳＲ法の測定結果である。図１（ａ）は、紫外線照射中のＥＳＲ信号強度の推移を示し、図１（ｂ）は紫外線照射後のＥＳＲ信号強度の推移を示す。図１（ａ）の横軸は照射時間（分）、縦軸はＥＳＲ信号強度（ａｒｂ．ｕｎｉｔｓ）を示すものである。図１（ｂ）の横軸は照射後の経過時間（分）、縦軸はＥＳＲ信号強度（ａｒｂ．ｕｎｉｔｓ）を示すものである。
図１（ａ）より、ＥＳＲ信号強度において、天蚕繭０．５質量％を含有したシャンプー及び天蚕繭０．５質量％を含有したトリートメント剤を塗布した毛髪が、水のみを塗布した毛髪に比べ約３０〜３５％低下したことがわかる。
図１（ｂ）より、ＥＳＲ信号強度において、天蚕繭０．５質量％を含有したシャンプー及び天蚕繭０．５質量％を含有したトリートメント剤を塗布した毛髪が、水のみを塗布した毛髪に比べ約２５〜３０％低下したことがわかる。
【００３０】
（試験結果２）
図２は、コラーゲン０．５質量％を含有したシャンプー及びコラーゲン０．５質量％を含有したトリートメント剤を塗布した毛髪と、水のみを塗布した毛髪におけるＥＳＲ法の測定結果である。図２（ａ）は、紫外線照射中のＥＳＲ信号強度の推移を示し、図２（ｂ）は紫外線照射後のＥＳＲ信号強度の推移を示す。図２（ａ）の横軸は照射時間（分）、縦軸はＥＳＲ信号強度（ａｒｂ．ｕｎｉｔｓ）を示すものである。図２（ｂ）の横軸は照射後の経過時間（分）、縦軸はＥＳＲ信号強度（ａｒｂ．ｕｎｉｔｓ）を示すものである。
図２（ａ）より、ＥＳＲ信号強度において、コラーゲン０．５質量％を含有したシャンプー及びコラーゲン０．５質量％を含有したトリートメント剤を塗布した毛髪が、水のみを塗布した毛髪に比べ約２０〜２５％低下したことがわかる。
図２（ｂ）より、ＥＳＲ信号強度において、コラーゲン０．５質量％を含有したシャンプー及びコラーゲン０．５質量％を含有したトリートメント剤を塗布した毛髪が、水のみを塗布した毛髪に比べ約３０〜３５％低下したことがわかる。
【００３１】
（試験結果３）
図３は、天蚕繭１．０質量％、コラーゲン０．５質量％を含有したシャンプー及び天蚕繭１．０質量％、コラーゲン０．５質量％を含有したトリートメント剤を塗布した毛髪と、水のみを塗布した毛髪におけるＥＳＲ法の測定結果である。図３（ａ）は、紫外線照射中のＥＳＲ信号強度の推移を示し、図３（ｂ）は紫外線照射後のＥＳＲ信号強度の推移を示す。図３（ａ）の横軸は照射時間（分）、縦軸はＥＳＲ信号強度（ａｒｂ．ｕｎｉｔｓ）を示すものである。図３（ｂ）の横軸は照射後の経過時間（分）、縦軸はＥＳＲ信号強度（ａｒｂ．ｕｎｉｔｓ）を示すものである。
図３（ａ）より、ＥＳＲ信号強度において、天蚕繭１．０質量％、コラーゲン０．５質量％を含有したシャンプー及び天蚕繭１．０質量％、コラーゲン１．０質量％を含有したトリートメント剤を塗布した毛髪が、水のみを塗布した毛髪に比べ約６５〜６８％低下したことがわかる。
図３（ｂ）より、ＥＳＲ信号強度において、天蚕繭１．０質量％、コラーゲン０．５質量％を含有したシャンプー及び天蚕繭１．０質量％、コラーゲン１．０質量％を含有したトリートメント剤を塗布した毛髪が、水のみを塗布した毛髪に比べ約６０〜６３％低下したことがわかる。
【００３２】
（試験結果４）
図４は、天蚕繭０．５質量％、コラーゲン０．１質量％を含有したシャンプー及び天蚕繭０．５質量％、コラーゲン０．１質量％を含有したトリートメント剤を塗布した毛髪と、水のみを塗布した毛髪におけるＥＳＲ法の測定結果である。図４（ａ）は、紫外線照射中のＥＳＲ信号強度の推移を示し、図４（ｂ）は紫外線照射後のＥＳＲ信号強度の推移を示す。図４（ａ）の横軸は照射時間（分）、縦軸はＥＳＲ信号強度（ａｒｂ．ｕｎｉｔｓ）を示すものである。図４（ｂ）の横軸は照射後の経過時間（分）、縦軸はＥＳＲ信号強度（ａｒｂ．ｕｎｉｔｓ）を示すものである。
図４（ａ）より、ＥＳＲ信号強度において、天蚕繭０．５質量％、コラーゲン０．１質量％を含有したシャンプー及び天蚕繭０．５質量％、コラーゲン０．１質量％を含有したトリートメント剤を塗布した毛髪が、水のみを塗布した毛髪に比べ約５０〜６０％低下したことがわかる。
図４（ｂ）より、ＥＳＲ信号強度において、天蚕繭０．５質量％、コラーゲン０．１質量％を含有したシャンプー及び天蚕繭０．５質量％、コラーゲン０．１質量％を含有したトリートメント剤を塗布した毛髪が、水のみを塗布した毛髪に比べ約４７〜５４％低下したことがわかる。
【００３３】
（試験結果５）
図５は、天産繭０．５質量％を含有した油性基剤を塗布した皮膚と、油性基剤のみを塗布した皮膚におけるＥＳＲ法の測定結果である。図５（ａ）は、紫外線照射中のＥＳＲ信号強度の推移を示し、図５（ｂ）は紫外線照射後のＥＳＲ信号強度の推移を示す。図５（ａ）の横軸は照射時間（分）、縦軸はＥＳＲ信号強度（ａｒｂ．ｕｎｉｔｓ）を示すものである。図５（ｂ）の横軸は照射時間（分）、縦軸はＥＳＲ信号強度（ａｒｂ．ｕｎｉｔｓ）を示すものである。
図５（ａ）より、ＥＳＲ信号強度において、天産繭０．５質量％を含有した油性基剤を塗布した皮膚が、油性基剤のみを塗布した皮膚に比べ約２０〜２５％低下したことがわかる。
図５（ｂ）より、ＥＳＲ信号強度において、天産繭０．５質量％を含有した油性基剤を塗布した皮膚が、油性基剤のみを塗布した皮膚に比べ約２５〜３０％低下したことがわかる。
【００３４】
（試験結果６）
図６は、コラーゲン０．５質量％を含有した油性基剤を塗布した皮膚と、油性基剤のみを塗布した皮膚におけるＥＳＲ法の測定結果である。図６（ａ）は、紫外線照射中のＥＳＲ信号強度の推移を示し、図６（ｂ）は紫外線照射後のＥＳＲ信号強度の推移を示す。図６（ａ）の横軸は照射時間（分）、縦軸はＥＳＲ信号強度（ａｒｂ．ｕｎｉｔｓ）を示すものである。図６（ｂ）の横軸は照射時間（分）、縦軸はＥＳＲ信号強度（ａｒｂ．ｕｎｉｔｓ）を示すものである。
図６（ａ）より、ＥＳＲ信号強度において、コラーゲン０．５質量％を含有した油性基剤を塗布した皮膚が、油性基剤のみを塗布した皮膚に比べ約５〜２０％低下したことがわかる。
図６（ｂ）より、ＥＳＲ信号強度において、コラーゲン０．５質量％を含有した油性基剤を塗布した皮膚が、油性基剤のみを塗布した皮膚に比べ約５〜２０％低下したことがわかる。
【００３５】
（試験結果７）
図７は、天蚕繭１．０質量％、コラーゲン０．５質量％を含有した油性基剤を塗布した皮膚と、油性基剤のみを塗布した皮膚におけるＥＳＲ法の測定結果である。図７（ａ）は、紫外線照射中のＥＳＲ信号強度の推移を示し、図７（ｂ）は紫外線照射後のＥＳＲ信号強度の推移を示す。図７（ａ）の横軸は照射時間（分）、縦軸はＥＳＲ信号強度（ａｒｂ．ｕｎｉｔｓ）を示すものである。図７（ｂ）の横軸は照射時間（分）、縦軸はＥＳＲ信号強度（ａｒｂ．ｕｎｉｔｓ）を示すものである。
図７（ａ）より、ＥＳＲ信号強度において、天蚕繭１．０質量％、コラーゲン０．５質量％を含有した油性基剤を塗布した皮膚が、油性基剤のみを塗布した皮膚に比べ約５５％低下したことがわかる。
図７（ｂ）より、ＥＳＲ信号強度において、天蚕繭１．０質量％、コラーゲン０．５質量％を含有した油性基剤を塗布した皮膚が、油性基剤のみを塗布した皮膚に比べ約５５〜７８％低下したことがわかる。
【００３６】
（試験結果８）
図８は、天蚕繭０．５質量％、コラーゲン０．１質量％を含有した油性基剤を塗布した皮膚と、油性基剤のみを塗布した皮膚におけるＥＳＲ法の測定結果である。図８（ａ）は、紫外線照射中のＥＳＲ信号強度の推移を示し、図８（ｂ）は紫外線照射後のＥＳＲ信号強度の推移を示す。図８（ａ）の横軸は照射時間（分）、縦軸はＥＳＲ信号強度（ａｒｂ．ｕｎｉｔｓ）を示すものである。図８（ｂ）の横軸は照射時間（分）、縦軸はＥＳＲ信号強度（ａｒｂ．ｕｎｉｔｓ）を示すものである。
図８（ａ）より、ＥＳＲ信号強度において、天蚕繭０．５質量％、コラーゲン０．１質量％を含有した油性基剤を塗布した皮膚が、油性基剤のみを塗布した皮膚に比べ
約３２〜６３％低下したことがわかる。
図８（ｂ）より、ＥＳＲ信号強度において、天蚕繭０．５質量％、コラーゲン０．１質量％を含有した油性基剤を塗布した皮膚が、油性基剤のみを塗布した皮膚に比べ約３２〜４２％低下したことがわかる。
【００３７】
（試験結果９）
図９は、天産繭０．５質量％を含有した水性基剤を塗布した皮膚と、水性基剤のみを塗布した皮膚におけるＥＳＲ法の測定結果である。図９（ａ）は、紫外線照射中のＥＳＲ信号強度の推移を示し、図９（ｂ）は紫外線照射後のＥＳＲ信号強度の推移を示す。図９（ａ）の横軸は照射時間（分）、縦軸はＥＳＲ信号強度（ａｒｂ．ｕｎｉｔｓ）を示すものである。図９（ｂ）の横軸は照射時間（分）、縦軸はＥＳＲ信号強度（ａｒｂ．ｕｎｉｔｓ）を示すものである。
図９（ａ）より、ＥＳＲ信号強度において、天産繭０．５質量％を含有した水性基剤を塗布した皮膚が、水性基剤のみを塗布した皮膚に比べ約２５％低下したことがわかる。
図９（ｂ）より、ＥＳＲ信号強度において、天産繭０．５質量％を含有した水性基剤を塗布した皮膚が、水性基剤のみを塗布した皮膚に比べ約２４〜３４％低下したことがわかる。
【００３８】
（試験結果１０）
図１０は、コラーゲン０．５質量％を含有した水性基剤を塗布した皮膚と、水性基剤のみを塗布した皮膚におけるＥＳＲ法の測定結果である。図１０（ａ）は、紫外線照射中のＥＳＲ信号強度の推移を示し、図１０（ｂ）は紫外線照射後のＥＳＲ信号強度の推移を示す。図１０（ａ）の横軸は照射時間（分）、縦軸はＥＳＲ信号強度（ａｒｂ．ｕｎｉｔｓ）を示すものである。図１０（ｂ）の横軸は照射時間（分）、縦軸はＥＳＲ信号強度（ａｒｂ．ｕｎｉｔｓ）を示すものである。
図１０（ａ）より、ＥＳＲ信号強度において、コラーゲン０．５質量％を含有した水性基剤を塗布した皮膚が、水性基剤のみを塗布した皮膚に比べ約２４〜３４％低下したことがわかる。
図１０（ｂ）より、ＥＳＲ信号強度において、コラーゲン０．５質量％を含有した水性基剤を塗布した皮膚が、水性基剤のみを塗布した皮膚に比べ約８〜２１％低下したことがわかる。
【００３９】
（試験結果１１）
図１１は、天蚕繭１．０質量％、コラーゲン０．５質量％を含有した水性基剤を塗布した皮膚と、水性基剤のみを塗布した皮膚におけるＥＳＲ法の測定結果である。図１１（ａ）は、紫外線照射中のＥＳＲ信号強度の推移を示し、図１１（ｂ）は紫外線照射後のＥＳＲ信号強度の推移を示す。図１１（ａ）の横軸は照射時間（分）、縦軸はＥＳＲ信号強度（ａｒｂ．ｕｎｉｔｓ）を示すものである。図１１（ｂ）の横軸は照射時間（分）、縦軸はＥＳＲ信号強度（ａｒｂ．ｕｎｉｔｓ）を示すものである。
図１１（ａ）より、ＥＳＲ信号強度において、天蚕繭１．０質量％、コラーゲン０．５質量％を含有した水性基剤を塗布した皮膚が、水性基剤のみを塗布した皮膚に比べ約８〜５５％低下したことがわかる。
図１１（ｂ）より、ＥＳＲ信号強度において、天蚕繭１．０質量％、コラーゲン０．５質量％を含有した水性基剤を塗布した皮膚が、水性基剤のみを塗布した皮膚に比べ約９〜５６％低下したことがわかる。
【００４０】
（試験結果１２）
図１２は、天蚕繭０．５質量％、コラーゲン０．１質量％を含有した水性基剤を塗布した皮膚と、水性基剤のみを塗布した皮膚におけるＥＳＲ法の測定結果である。図１２（ａ）は、紫外線照射中のＥＳＲ信号強度の推移を示し、図１２（ｂ）は紫外線照射後のＥＳＲ信号強度の推移を示す。図１２（ａ）の横軸は照射時間（分）、縦軸はＥＳＲ信号強度（ａｒｂ．ｕｎｉｔｓ）を示すものである。図１２（ｂ）の横軸は照射時間（分）、縦軸はＥＳＲ信号強度（ａｒｂ．ｕｎｉｔｓ）を示すものである。
図１２（ａ）より、ＥＳＲ信号強度において、天蚕繭０．５質量％、コラーゲン０．１質量％を含有した水性基剤を塗布した皮膚が、水性基剤のみを塗布した皮膚に比べ
約４０〜４５％低下したことがわかる。
図１２（ｂ）より、ＥＳＲ信号強度において、天蚕繭０．５質量％、コラーゲン０．１質量％を含有した水性基剤を塗布した皮膚が、水性基剤のみを塗布した皮膚に比べ約４５〜５４％低下したことがわかる。
【００４１】
以上の結果より、天蚕繭及びコラーゲンを含有した化粧料基剤は油性、水性の溶媒可溶性に関わらず、コラーゲンを含有せず天産繭を含有した化粧料基剤に比べて、紫外線照射に対する毛髪又は皮膚のラジカルの生成を大幅に抑制することがわかった。そのため、天産繭およびコラーゲンを含有した化粧料基剤は、紫外線遮断効果が相乗的に高まることがわかった。なお、これらの化粧料基剤は、コラーゲンを使用することで天蚕繭の使用量を抑え、コストダウンを図ることができる。
【図１】
2015110547.tif 000002
【図２】
2015110547.tif 000003
【図３】
2015110547.tif 000004
【図４】
2015110547.tif 000005
【図５】
2015110547.tif 000006
【図６】
2015110547.tif 000007
【図７】
2015110547.tif 000008
【図８】
2015110547.tif 000009
【図９】
2015110547.tif 000010
【図１０】
2015110547.tif 000011
【図１１】
2015110547.tif 000012
【図１２】
2015110547.tif 000013
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
紫外線遮断効果を有する天蚕繭又は天蚕糸と、当該紫外線遮断効果を相乗的に高める化学合成されたコラーゲンを含有し、
前記コラーゲンは０．１〜０．５質量％、
前記天蚕繭又は天蚕糸は０．５〜１．０質量％含有している
ことを特徴とする紫外線遮断用の毛髪又は皮膚の化粧料基剤。
【請求項２】
前記化学合成されたコラーゲンは、下記式（１）で表される化学合成されたポリペプチドであって、分子量が２×１０４〜９００×１０４の範囲にピークを示す請求項１記載の化粧料基剤。ただし、ｎ＝１〜４０の整数を表す。
−(Ｐｒｏ−Ｈｙｐ−Ｇｌｙ)ｎ−    （１）
【請求項３】
前記天蚕繭又は天蚕糸は、粉砕された粒子である請求項1〜２のいずれか１項に記載の化粧料基剤。
【請求項４】
前記化粧料基剤は、溶媒可溶性で区分されるところの油性基剤又は水性基剤である請求項１〜３のいずれか１項に記載の化粧料基剤。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
紫外線遮断効果を有する天蚕繭又は天蚕糸と、当該紫外線遮断効果を相乗的に高める化学合成されたコラーゲンを含有し、
前記コラーゲンは０．１〜０．５質量％、
前記天蚕繭又は天蚕糸は０．５〜１．０質量％含有し、
ＥＳＲ信号強度において、前記天蚕繭及び前記コラーゲンを含有した化粧料基剤が、前記コラーゲンを含有せず前記天産繭を含有した化粧料基剤に比べて、紫外線照射に対する毛髪又は皮膚のラジカルの生成を抑制する
ことを特徴とする紫外線遮断用の毛髪又は皮膚の化粧料基剤。
【請求項２】
前記化学合成されたコラーゲンは、下記式（１）で表される化学合成されたポリペプチドであって、分子量が２×１０４〜９００×１０４の範囲にピークを示すことを特徴とする請求項１記載の化粧料基剤。ただし、ｎ＝１〜４０の整数を表す。
−(Ｐｒｏ−Ｈｙｐ−Ｇｌｙ)ｎ−    （１）
【請求項３】
前記天蚕繭又は天蚕糸は、粉砕された粒子であることを特徴とする請求項1〜２のいずれか１項に記載の化粧料基剤。
【請求項４】
前記化粧料基剤は、溶媒可溶性で区分されるところの油性基剤又は水性基剤である請求項１〜３のいずれか１項に記載の化粧料基剤。
【請求項５】
毛髪化粧料を含む請求項１〜４のいずれか１項に記載の化粧料基剤。